Ge 를 촉매 로서 중축합 한 고유 점 도 0 . 66 의 폴리에틸렌 테레프탈 레이트 ( 이하 , PET 라고 기재 ) 를 함수율 50 ppm 이하 로 건조 시키 고 , 히터 온도 가 280 ~ 300 ℃ 인 설정 온도 의 압출기 내 에서 용융 시켰 다 . 용융 시킨 PET 를 다 이부 에서 정전 인가 시킨 냉각 롤 상 으로 압출 하 여 PET 가 비 결정 인 지 지체 를 얻 는다 . 얻 어 진 지 지체 를 반송 시키 면서 , 그 반송 방향 으로 3 . 1 배 로 연신 후 , 폭 방향 으로 3 . 9 배 로 연신 하 여 , 두께 200 ㎛ 의 지 지체 ( 11 ) 를 얻 었 다 .